(57)【特許請求の範囲】
【請求項１】
太陽電池の電極とタブ線とを接続する導電性接着剤において、
接着剤樹脂組成物と、上記接着剤樹脂組成物に含有された導電性フィラーとを有し、
上記導電性フィラーとして、導電性フィラメントの凝集体を用い、
上記導電性フィラメントの凝集体は、上記接着剤樹脂組成物８０質量部に対して１０〜４０質量部含有されており、
上記導電性フィラメントの凝集体は、径が２μｍ〜８μｍの金属線からなる導電性フィラメントが凝集され、導電性フィラメントの凝集体の径が２μｍ〜４０μｍの大きさのものであることを特徴とする導電性接着剤。
【請求項２】
接着剤層の厚さが１０〜３０μｍである請求項１に記載の導電性接着剤。
【請求項３】
上記導電性フィラメントの凝集体の最大径と接着剤層の厚さとの比、［凝集体の最大径（μｍ）］／［接着剤層の厚さ（μｍ）］が、０．２〜２．０である請求項１〜２のいずれか１項に記載の導電性接着剤。
【請求項４】
導電性フィラーとして、上記導電性フィラメントの凝集体に加え、球状及び／又は扁平状の導電性粒子も含有し、
上記導電性フィラメントの凝集体と上記導電性粒子とは９９：１〜５０：５０の割合で含有されている請求項１〜３のいずれか１項に記載の導電性接着剤。
【請求項５】
フィルム状に成形されている請求項１〜４のいずれか１項に記載の導電性接着剤。
【請求項６】
上記導電性フィラメントとして、ニッケルフィラメントを用いる請求項１〜５のいずれか１項に記載の導電性接着剤。
【請求項７】
上記導電性フィラメントの凝集体は、径が２μｍ〜３μｍの金属線からなる導電性フィラメントが凝集され、導電性フィラメントの凝集体の径が５μｍ〜２０μｍの大きさのものであり、上記導電性フィラメントの凝集体の最大径と、上記接着剤層の厚さとの比、［凝集体の最大径（μｍ）］／［接着剤層の厚さ（μｍ）］が０．８〜１．５である請求項１に記載の導電性接着剤。
【請求項８】
太陽電池と、
上記太陽電池に形成された電極上に、接着剤層を介して接続されるタブ線と、
上記太陽電池を封止する封止材と、
上記太陽電池の表面及び裏面を保護する保護部材とを備え、
上記接着剤層が、請求項１〜７のいずれか１項に記載の導電性接着剤からなる接着剤層である太陽電池モジュール。
【請求項９】
太陽電池の電極に導電性接着剤を介してタブ線を配置する工程と、
上記タブ線の上から加熱及び押圧することにより上記導電性接着剤を硬化させ、上記タブ線と前記電極とを電気的、及び機械的に接続する工程とを有し、
上記導電性接着剤が、請求項１〜７のいずれか１項に記載の導電性接着剤である太陽電池モジュールの製造方法。
【発明の詳細な説明】
【技術分野】
【０００１】
本発明は、太陽電池に形成された電極とタブ線とを接続する導電性接着剤に関し、特に導電性フィラーを改良した導電性接着剤、及びこの導電性接着剤を用いてタブ線が接続されている太陽電池モジュール、並びに太陽電池モジュールの製造方法に関する。
【背景技術】
【０００２】
従来、太陽電池に形成された電極と、インターコネクタとなるタブ線とがハンダ接続されている。たとえば結晶シリコン系の太陽電池モジュールでは、複数の隣接する太陽電池セルが、インターコネクタとして半田コートされたリボン状銅箔等からなるタブ線により接続されている。
【０００３】
タブ線は、その一端側を一の太陽電池セルの表面電極に接続され、他端側を隣接する太陽電池セルの裏面電極に接続することにより、各太陽電池セルを直列に接続する。
【０００４】
具体的に、太陽電池セルとタブ線との接続は、太陽電池セルの受光面に銀ペーストのスクリーン印刷により形成されたバスバー電極及び太陽電池セルの裏面接続部に形成されたＡｇ電極と、タブ線とが半田処理により接続されている（特許文献１）。なお、太陽電池セル裏面の接続部以外の領域はＡｌ電極やＡｇ電極が形成されている。
【０００５】
しかし、半田付けでは約２６０℃と高温による接続処理が行われるため、太陽電池セルの反りや、タブ線と表面電極及び裏面電極との接続部に生じる内部応力、さらにフラックスの残渣等により、太陽電池セルの表面電極及び裏面電極とタブ線との間の接続信頼性が低下することが懸念される。
【０００６】
そこで、従来、太陽電池セルの表面電極及び裏面電極とタブ線との接続に、比較的低い温度での熱圧着処理による接続が可能な導電性接着フィルムが使用されている（特許文献２）。このような導電性接着フィルムとしては、平均粒径が数μｍオーダーの球状または扁平状の導電性フィラーを熱硬化型バインダー樹脂組成物に分散してフィルム化したものが使用されている。
【０００７】
導電性接着フィルムは、表面電極及び裏面電極とタブ線との間に介在された後、タブ線の上から熱加圧されることにより、バインダー樹脂が流動性を示して電極、タブ線間より流出されるとともに、導電性フィラーが電極とタブ線間の導通を図り、この状態でバインダー樹脂が熱硬化する。これにより、タブ線によって複数の太陽電池セルが直列接続されたストリングスが形成される。
【０００８】
導電性接着フィルムを用いてタブ線と表面電極及び裏面電極とが接続された複数の太陽電池セルは、ガラス、透光性プラスチックなどの透光性を有する表面保護材と、ＰＥＴ（Poly Ethylene Terephthalate）等のフィルムからなる背面保護材との間に、エチレン−酢酸ビニル共重合体樹脂（ＥＶＡ）等の透光性を有する封止材により封止される。
【０００９】
また、いわゆる薄膜系の太陽電池においても、同様に、太陽電池表面に形成されたＰ型電極、Ｎ型電極とタブ線との接続が導電性接着フィルムを用いて行われている。
【先行技術文献】
【特許文献】
【００１０】
【特許文献１】特開２００４−３５６３４９号公報
【特許文献２】特開２００８−１３５６５４号公報
【特許文献３】特開２００９−３８００２号公報
【発明の概要】
【発明が解決しようとする課題】
【００１１】
ここで、太陽電池の電極とタブ線とは、接続抵抗を低減させることにより変換効率を向上させるために、電極とタブ線との導通を図る導電性フィラーとの接触面積を広く確保することが望ましい。
【００１２】
しかし、図８に示すように、導電性フィラーとして球状粒子を用いた場合、タブ線と電極との間に挟持される導電性粒子との接触は点接触であるため、接触面積を広く確保することはできない。また、導電性粒子との接触面積を広げるべく、導電性粒子を強く押し込み扁平状に潰すと、接続後に導電性粒子の残留応力によって接着剤層内おいて導電性粒子が浮動し、導通性を悪化させるおそれがある。
【００１３】
なお、導電性接着フィルムとしては、プリント基板やガラス基板に半導体などの部品を実装するＣＯＦ実装やＣＯＧ実装の際に異方性導電接続を行う異方性導電フィルム（ＡＣＦ：Anisotropic Conductive Film）がある。この種の異方性導電フィルムは、電気的異方性を確保するために、横方向の導通性は極力抑えることが望ましく、使用する導電性フィラーも横方向への接続性の少ないものを選択することが望ましい。
【００１４】
一方で、太陽電池の電極とタブ線とを接続する導電性接着フィルムにおいては、異方性を考慮する必要がなく、むしろ電極・タブ線の接続面全体に亘って良好な導通性を備えることが望ましい。
【００１５】
そこで、本発明は、接続抵抗値の上昇が低減されるとともに、接続後の残留応力による接続信頼性の低下が防止された太陽電池の電極とタブ線とを接続する導電性接着剤、これを用いてタブ線が接続された太陽電池モジュール及び太陽電池モジュールの製造方法を提供することを目的とする。
【課題を解決するための手段】
【００１６】
上述した課題を解決するために、本発明に係る導電性接着剤は、太陽電池の電極とタブ線とを接続する導電性接着剤において、接着剤樹脂組成物と、上記接着剤樹脂組成物に含有された導電性フィラーとを有し、導電性フィラーとして、フィラメントの凝集体を用いるものである。
【００１７】
また、本発明に係る太陽電池モジュールは、太陽電池と、上記太陽電池に形成された電極上に、接着剤層を介して接続されるタブ線と、上記太陽電池を封止する封止材と、上記太陽電池の表面及び裏面を保護する保護部材とを備え、上記接着剤層は、接着剤樹脂組成物と、上記接着剤樹脂組成物に含有された導電性フィラーとを有し、導電性フィラーとして、フィラメントの凝集体を用いるものである。
【００１８】
また、本発明に係る太陽電池モジュールの製造方法は、太陽電池の電極に導電性接着剤を介してタブ線を配置する工程と、上記タブ線の上から加熱押圧することにより上記導電性接着剤を硬化させ、上記タブ線と上記電極とを電気的、機械的に接続する工程とを有し、上記導電性接着剤は、接着剤樹脂組成物と、上記接着剤樹脂組成物に含有された導電性フィラーとを有し、導電性フィラーとして、フィラメントの凝集体を用いるものである。
【発明の効果】
【００１９】
本発明によれば、導電性フィラーとしてフィラメント凝集体を用いている。フィラメント凝集体は、通常の球状粒子や扁平状粒子に比して、タブ線及び電極との接触点が多く、また加圧されることにより隣接するフィラメント凝集体とも接触することで、横方向にも導通する。このため、導電性接着剤は、フィラメント凝集体を用いることにより、タブ線と電極との間の導通抵抗が低く抑えられ、変換効率の向上を図ることができる。
【００２０】
また、フィラメント凝集体は、加圧によっても残留応力を殆ど発生させず、接着剤層内で浮動することによるタブ線や電極との接触面積の減少もない。このため、導電性接着剤は、フィラメント凝集体を用いることにより、接続信頼性が低下することを防止することもできる。
【図面の簡単な説明】
【００２１】
【図１】本発明が適用された薄膜太陽電池モジュールの製造工程を示す図であり、（ａ）は積層体を貼着する斜視図、（ｂ）は平面図である。
【図２】本発明が適用された薄膜太陽電池モジュールの斜視図である。
【図３】タブ線及び接着剤層の積層体を示す断面図である。
【図４】薄膜太陽電池モジュールの平面図である。
【図５】本発明が適用された導電性接着剤の熱加圧工程を示す断面図である。
【図６】本発明が適用されたシリコン系太陽電池モジュールの斜視図である。
【図７】シリコン系太陽電池セルのストリングを示す断面図である。
【図８】従来の導電性接着剤の熱加圧工程を示す断面図である。
【発明を実施するための形態】
【００２２】
以下、本発明が適用された導電性接着剤、これを用いた太陽電池モジュール及び太陽電池モジュールの製造方法について、図面を参照しながら詳細に説明する。なお、本発明は、以下の実施形態のみに限定されるものではなく、本発明の要旨を逸脱しない範囲内において種々の変更が可能であることは勿論である。また、図面は模式的なものであり、各寸法の比率等は現実のものとは異なることがある。具体的な寸法等は以下の説明を参酌して判断すべきものである。また、図面相互間においても互いの寸法の関係や比率が異なる部分が含まれていることは勿論である。
【００２３】
［薄膜太陽電池モジュール］
太陽電池モジュールを構成する太陽電池としては、例えばガラスやステンレススチールなどの基板上に、光電変換層である半導体層を形成したいわゆる薄膜太陽電池１を用いることができる。薄膜太陽電池１は、図１（ａ）（ｂ）に示すように、複数の太陽電池セル２がコンタクトラインによって接続された太陽電池ストリングを構成する。図２に示すように、このストリング構造を有する薄膜太陽電池１は、単体で、又は複数枚連結されたマトリクスを構成して、裏面側に設けられた封止接着剤のシート３及びバックシート４とともに一括してラミネートされることにより太陽電池モジュール６が形成される。なお、太陽電池モジュール６は、適宜、周囲にアルミニウムなどの金属フレーム７が取り付けられる。
【００２４】
封止接着剤としては、例えばエチレンビニルアセテート樹脂（ＥＶＡ）等の透光性封止材が用いられる。また、バックシート４としては、耐候性、耐熱性、耐水性、耐光性等の諸特性に優れるプラスチックのフィルムあるいはシートが用いられ、例えばフッ素系樹脂の高耐性という特徴を生かした、ポリフッ化ビニル（ＰＶＦ）／ポリエチレンテレフタレート（ＰＥＴ）／ポリフッ化ビニル（ＰＶＦ）の構成の積層シートを用いることができる。
【００２５】
［太陽電池］
本発明が適用された薄膜太陽電池１は、透光性絶縁基板８上に、図示は省略しているが、透明導電膜からなる透明電極膜、光電変換層、裏面電極膜がこの順に積層されて形成され、透光性絶縁基板８側から光を入射させるスーパーストレート型の太陽電池である。なお、薄膜太陽電池には、基材、裏面電極、光電変換層、透明電極の順で形成されたサブストレート型太陽電池もある。以下では、スーパーストレート型の薄膜太陽電池１を例に説明するが、本技術は、サブストレート型の薄膜太陽電池に用いることもできる。
【００２６】
また、本発明が適用される太陽電池は、薄膜系太陽電池全般、例えばアモルファスシリコン、微結晶タンデム、ＣｄＴｅ、ＣＩＳ、フレキシブル等の各種薄膜系太陽電池、あるいは、いわゆる単結晶シリコン太陽電池、多結晶シリコン太陽電池、ＨＩＴ太陽電池といったいわゆるシリコン系太陽電池を用いることができる。
【００２７】
透光性絶縁基板８としては、ガラスやポリイミドなどの耐熱性樹脂を用いることができる。
【００２８】
透明電極膜としては、例えばＳｎＯ２、ＺｎＯ、ＩＴＯなどを用いることができる。光電変換層としては、アモルファスシリコン、微結晶シリコンあるいは多結晶シリコンなどのシリコン系光電変換膜や、ＣｄＴｅ，ＣｕＩｎＳｅ２、Ｃｕ（Ｉｎ，Ｇａ）Ｓｅ２などの化合物系光電変換膜を用いることができる。
【００２９】
裏面電極膜としては、例えば透明導電膜と金属膜の積層構造を有する。透明電極膜は、ＳｎＯ２、ＺｎＯ、ＩＴＯなどを用いることができる。金属膜は、銀、アルミニウム等を用いることができる。
【００３０】
このように構成された薄膜太陽電池１は、図１（ａ）に示すように、透光性絶縁基板８のほぼ全幅にわたる長さを有する矩形状の太陽電池セル２が複数形成されている。各太陽電池セル２は、電極分割ラインによって分離されるとともに、コンタクトラインによって隣接する太陽電池セル２，２同士において一方の透明電極膜と他方の裏面電極膜とが互いに接続されることで、複数の太陽電池セル２が直列に接続された太陽電池ストリングが構成されている。
【００３１】
そして、薄膜太陽電池１は、太陽電池ストリングにおける一端部の太陽電池セル２の透明電極膜の端部上に、太陽電池セル２とほぼ同一長さの線状のＰ型電極９が形成され、他端部の太陽電池セル２の裏面電極膜の端部上に、太陽電池セル２とほぼ同一長さの線状のＮ型電極１０が形成されている。薄膜太陽電池１は、これらＰ型電極９及びＮ型電極１０が電極取り出し部となり、タブ線１１を介して端子ボックス１９へ電気を供給する。
【００３２】
［タブ線］
タブ線１１は、薄膜太陽電池１のＰ型電極９及びＮ型電極１０に導通接続されることにより電極を取り出す端子となるものである。タブ線１１は、図３に示すように、例えば一面１１ａに接着剤層２１が積層一体化されることにより積層体２０を構成して用いられる。
【００３３】
図４に示すように、タブ線１１は、接着剤層２１を介して薄膜太陽電池１のＰ型電極９やＮ型電極１０上に接続される集電タブ部１２と、端子ボックス１９と接続される接続タブ部１３とを有し、集電タブ部１２と接続タブ部１３とは、折り返し部１４を介して連続している。なお、図４では、便宜上、封止接着材のシート３及びバックシート４を省略して図示している。
【００３４】
接続タブ部１３は、薄膜太陽電池１のモジュール化の際には封止接着材のシート３及びバックシート４を挿通し、バックシート４上に設けられる端子ボックス１９と接続される。
【００３５】
タブ線１１は、例えば厚さ９〜３００μｍに圧延あるいは電解法にて成形された銅箔やアルミ箔をスリットし、あるいは銅やアルミなどの細い金属ワイヤーを平板状に圧延することにより形成される、Ｐ型電極９及びＮ型電極１０とほぼ同じ幅の１〜３ｍｍ幅の平角線である。
【００３６】
集電タブ部１２は、Ｐ型電極９及びＮ型電極１０と略同じ長さを有し、タブ線１１の一方の面１１ａに積層された接着剤層２１を介してＰ型電極９及びＮ型電極１０の全面に対して電気的かつ機械的に接合されている。また、接続タブ部１３は、タブ線１１の一部が折り返し部１４で折り返された先の部分であり、薄膜太陽電池１のモジュール化の際には封止接着材のシート３及びバックシート４に設けられた挿通孔を挿通しバックシート４上に折り返されて、先端がバックシート４上に設けられた端子ボックス１９の端子台に接続される。
【００３７】
折り返し部１４は、タブ線１１の一部、例えば集電タブ部１２の端部に設けられる。タブ線１１は、折り返し部１４より先が接続タブ部１３となる。したがって、タブ線１１は、集電タブ部１２と接続タブ部１３とが折り返し部１４を介して連続され、接合部分を有しないため、接合箇所に電荷が集中することによる抵抗値の増大や、接合部分の接続信頼性の低下、接合部分に熱や応力が集中することによる透光性絶縁基板８の損傷等を防止することができる。なお、タブ線１１は、折り返し部１４を設けることなく、Ｐ型電極９及びＮ型電極１０と接続する集電タブと端子ボックス１９と接続される接続タブとが接着剤等により接合されるようにしてもよい。
【００３８】
タブ線１１は、Ｐ型電極９及びＮ型電極１０の長さの略２倍程度の長さを有し、全長の略５０％の位置で折り返されることが好ましい。これにより、タブ線１１は、薄膜太陽電池１のバックシート４上における端子ボックス１９の位置にかかわらず、確実に接続タブ部１３を端子ボックス１９に接続させることができる。
【００３９】
図３に示すように、タブ線１１は、一面１１ａにＰ型電極９又はＮ型電極１０に接続させる接着剤層２１が設けられている。接着剤層２１は、タブ線１１の一面１１ａの全面に設けられ、導電性接着フィルム２３によって構成される。
【００４０】
導電性接着フィルム２３は、図３に示すように、熱硬化性のバインダー樹脂層２４に導電性フィラーとしてフィラメント凝集体２５が含有されてなる。また、導電性接着フィルム２３は、押し込み性の観点から、バインダー樹脂の最低溶融粘度が、１００〜１０００００Ｐａ・ｓであることが好ましい。導電性接着フィルム２３は、最低溶融粘度が低すぎると低圧着から本硬化の過程で樹脂が流動してしまい接続不良やセル表面へのはみ出しが生じやすくなる。また、最低溶融粘度が高すぎてもフィルム貼着時に不良を発生しやすく、接続信頼性に悪影響が出る場合もある。なお、最低溶融粘度については、サンプルを所定量回転式粘度計に装填し、所定の昇温速度で上昇させながら測定することができる。
【００４１】
［フィラメント凝集体］
タブ線１１とＰ型電極９及びＮ型電極１０との間に挟持され、両者を導通接続させる導電性フィラーとなるフィラメント凝集体２５は、細く長い柔軟な金属線、例えば線状ニッケルの凝集体が用いられる。導電性接着フィルム２３は、フィラメント凝集体２５を導電性フィラーとして用いることにより、タブ線１１とＰ型電極９及びＮ型電極１０との間に挟持された際の接触点を増加させることができ、導通抵抗を低下させ、変換効率の向上を図ることができる。また、導電性接着フィルム２３は、フィラメント凝集体２５を導電性フィラーとして用いることにより、タブ線１１とＰ型電極９及びＮ型電極１０との間に挟持された場合にも残留応力が発生せず、長期に亘る接続信頼性を確保することができる。
【００４２】
フィラメント凝集体２５は、バインダー樹脂組成物８０質量部に対して５〜４０質量部含有されることが好ましい。５質量部に満たないと、タブ線１１とＰ型電極９及びＮ型電極１０との間に接触点を多数設けることができず、導通抵抗の上昇を招く。また、４０質量部より多く含有させると、バインダー樹脂組成物の量に対して過剰となり、接着力が低下し、接続信頼性に欠けるおそれがある。
【００４３】
また、フィラメント凝集体２５は、例えば径が０．５〜８μｍのフィラメントが凝集され、径が２〜４０μｍの大きさのものを用いることが好ましい。フィラメント径が０．５μｍに満たない場合やフィラメント凝集体２５の径が２μｍに満たない場合にも、タブ線１１とＰ型電極９及びＮ型電極１０との間に接触点を多数設けることができず、導通抵抗の上昇を招く。また、フィラメントの径が８μｍより大きいものや、フィラメント凝集体２５の径が４０μｍより大きいものは、熱加圧時の残留応力も大きくなるほか、バインダー樹脂層２４内におけるフィラメント凝集体２５の分散性が低下し、導通性も低下するおそれがあり、含有量を増やすとバインダー樹脂層２４の接着性が低下するおそれがある。
【００４４】
また、フィラメント凝集体２５は、最大径と、導電性接着フィルム２３の厚さ、すなわちバインダー樹脂層２４の厚さとの比［凝集体の最大径（μｍ）］／［バインダー樹脂層の厚さ（μｍ）］が０．２〜２．０であることが好ましい。当該比が０．２に満たない場合、フィラメント凝集体２５によってタブ線１１とＰ型電極９及びＮ型電極１０との間に接触点を多数設けることができず、導通抵抗の上昇を招くおそれがある。また、当該比が２．０を超えると、バインダー樹脂層が薄くなりすぎ、接着力が低下し、接続信頼性に欠けるおそれがある。
【００４５】
なお、導電性接着フィルム２３は、導電性フィラーとしてフィラメント凝集体２５に加え球状の導電性粒子や扁平状の導電性粒子を含有させてもよい。この場合、フィラメント凝集体２５と導電性粒子とは９９：１〜５０：５０の割合で含有されることが好ましい。フィラメント凝集体２５の割合がこれ以上低下すると、タブ線１１とＰ型電極９及びＮ型電極１０との間に接触点を多数設けることができず、導通抵抗の上昇を招き、また球状粒子による残留応力の影響で接続信頼性が低下するおそれがある。
【００４６】
球状又は扁平状の導電性粒子としては、特に制限されず、例えば、ニッケル、金、銀、銅などの金属粒子、樹脂粒子に金めっきなどを施したもの、樹脂粒子に金めっきを施した粒子の最外層に絶縁被覆を施したもの、カーボン粒子などを挙げることができる。
【００４７】
なお、導電性接着フィルム２３は、常温付近での粘度が１０〜１００００ｋＰａ・ｓであることが好ましく、さらに好ましくは、１０〜５０００ｋＰａ・ｓである。導電性接着フィルム２３の粘度が１０〜１００００ｋＰａ・ｓの範囲であることにより、導電性接着フィルム２３をタブ線１１の一面１１ａに設け、リール２６に巻装した場合において、いわゆるはみ出しによるブロッキングを防止することができ、また、所定のタック力を維持することができる。
【００４８】
導電性接着フィルム２３のバインダー樹脂層２４の組成は、上述のような特徴を害さない限り、特に制限されないが、より好ましくは、膜形成樹脂と、液状エポキシ樹脂と、潜在性硬化剤と、シランカップリング剤とを含有する。
【００４９】
膜形成樹脂は、平均分子量が１００００以上の高分子量樹脂に相当し、フィルム形成性の観点から、１００００〜８００００程度の平均分子量であることが好ましい。膜形成樹脂としては、エポキシ樹脂、変性エポキシ樹脂、ウレタン樹脂、フェノキシ樹脂等の種々の樹脂を使用することができ、その中でも膜形成状態、接続信頼性等の観点からフェノキシ樹脂が好適に用いられる。
【００５０】
液状エポキシ樹脂としては、常温で流動性を有していれば、特に制限はなく、市販のエポキシ樹脂が全て使用可能である。このようなエポキシ樹脂としては、具体的には、ナフタレン型エポキシ樹脂、ビフェニル型エポキシ樹脂、フェノールノボラック型エポキシ樹脂、ビスフェノール型エポキシ樹脂、スチルベン型エポキシ樹脂、トリフェノールメタン型エポキシ樹脂、フェノールアラルキル型エポキシ樹脂、ナフトール型エポキシ樹脂、ジシクロペンタジエン型エポキシ樹脂、トリフェニルメタン型エポキシ樹脂などを用いることができる。これらは単独でも、２種以上を組み合わせて用いてもよい。また、アクリル樹脂など他の有機樹脂と適宜組み合わせて使用してもよい。
【００５１】
潜在性硬化剤としては、加熱硬化型、ＵＶ硬化型などの各種硬化剤が使用できる。潜在性硬化剤は、通常では反応せず、何かしらのトリガーにより活性化し、反応を開始する。トリガーには、熱、光、加圧などがあり、用途により選択して用いることができる。なかでも、本実施の形態では、加熱硬化型の潜在性硬化剤が好適に用いられ、Ｐ型電極９、Ｎ型電極１０に加熱押圧されることにより本硬化される。液状エポキシ樹脂を使用する場合は、イミダゾール類、アミン類、スルホニウム塩、オニウム塩などからなる潜在性硬化剤を使用することができる。
【００５２】
シランカップリング剤としては、エポキシ系、アミノ系、メルカプト・スルフィド系、ウレイド系などを用いることができる。これらの中でも、本実施の形態では、エポキシ系シランカップリング剤が好ましく用いられる。これにより、有機材料と無機材料の界面における接着性を向上させることができる。
【００５３】
また、その他の添加組成物として、無機フィラーを含有してもよい。無機フィラーを含有することにより、圧着時における樹脂層の流動性を調整し、粒子捕捉率を向上させることができる。無機フィラーとしては、シリカ、タルク、酸化チタン、炭酸カルシウム、酸化マグネシウム等を用いることができ、無機フィラーの種類は特に限定されるものではない。
【００５４】
図３は、タブ線１１及び導電性接着フィルム２３が積層された積層体２０を模式的に示す図である。この導電性接着フィルム２３は、剥離基材２７上にバインダー樹脂層２４が積層され、テープ状に成型されている。このテープ状の導電性接着フィルム２３は、リール２６に剥離基材２７が外周側となるように巻回積層される。剥離基材２７としては、特に制限はなく、ＰＥＴ（Poly Ethylene Terephthalate）、ＯＰＰ（Oriented Polypropylene）、ＰＭＰ（Poly-4-methlpentene−1）、ＰＴＦＥ（Polytetrafluoroethylene）などを用いることができる。
【００５５】
導電性接着フィルム２３は、バインダー樹脂層２４上に、上述したタブ線１１が、カバーフィルムとして貼付される。すなわち、導電性接着フィルム２３は、バインダー樹脂層２４がタブ線１１の一面１１ａに積層される。このように、予めタブ線１１と導電性接着フィルム２３とを積層一体化させておくことにより、実使用時においては、剥離基材２７を剥離し、導電性接着フィルム２３のバインダー樹脂層２４をＰ型電極９やＮ型電極１０上に貼着することによりタブ線１１と各電極９，１０との仮貼りが図られる。
【００５６】
上述した導電性接着フィルム２３は、フィラメント凝集体２５と、膜形成樹脂と、液状エポキシ樹脂と、潜在性硬化剤と、シランカップリング剤とを溶剤に溶解させる。溶剤としては、トルエン、酢酸エチルなど、又はこれらの混合溶剤を用いることができる。溶解させて得られた樹脂生成用溶液を剥離基材２７上に塗布し、溶剤を揮発させることにより、導電性接着フィルム２３を得る。その後、導電性接着フィルム２３は、ロールラミネート等によりタブ線１１の一面１１ａに貼付される。これにより導電性接着フィルム２３が、タブ線１１の一面１１ａの全面に亘って設けられた積層体２０が形成される。
【００５７】
このような導電性接着フィルム２３は、タブ線１１がＰ型電極９上やＮ型電極１０上に仮貼りされた後、加熱押圧ヘッドや真空ラミネータによって所定の温度、圧力で熱加圧される。これにより、図５に示すように、導電性接着フィルム２３は、バインダー樹脂がＰ型電極９及びＮ型電極１０と集電タブ部１２との間より流出されるとともにフィラメント凝集体２５が集電タブ部１２と各電極９，１０との間で挟持され、この状態でバインダー樹脂が硬化する。これにより、導電性接着フィルム２３は、集電タブ部１２を各電極９，１０上に接着させると共に、フィラメント凝集体２５を介して集電タブ部１２と各電極９，１０とを導通接続させることができる。
【００５８】
ここで、導電性接着フィルム２３は、導電性フィラーとしてフィラメント凝集体２５を用いている。フィラメント凝集体２５は、通常の球状粒子や扁平状粒子に比して、タブ線１１、Ｐ型電極９及びＮ型電極１０との接触点が多く、また加圧されることにより隣接するフィラメント凝集体２５とも接触することで、横方向にも導通していく。このため、導電性接着フィルム２３は、フィラメント凝集体２５を用いることにより、タブ線１１とＰ型電極９及びＮ型電極１０との間の導通抵抗が低く抑えられ、変換効率の向上を図ることができる。
【００５９】
また、フィラメント凝集体２５は、加圧によっても残留応力を殆ど発生させず、熱硬化したバインダー樹脂層２４内で浮動することによるタブ線１１やＰ型電極９及びＮ型電極１０との接触面積の減少もない。このため、導電性接着フィルム２３は、フィラメント凝集体２５を用いることにより、接続信頼性が低下することを防止することもできる。
【００６０】
さらに、フィラメント凝集体２５は、加圧に対する反発力がほとんど無いため、低圧でタブ線１１とＰ型電極９及びＮ型電極１０との接続を行っても接触面積を増加させることができる。したがって、導電性接着フィルム２３は、太陽電池に対する負荷を低減することができる。特に近年では、太陽電池の薄型化が進んでいるため、低圧でタブ線の接続を行うことができれば、熱加圧時における太陽電池の反りや割れなどのリスクを低減することができ有用である。
【００６１】
なお、接着剤層２１は、導電性接着フィルム２３を用いてタブ線１１と積層させた積層体２０を用いるほか、導電性接着フィルム２３をタブ線１１と別個に薄膜太陽電池１のＰ型電極９やＮ型電極１０に設け、次いでタブ線１１を重畳させるようにしてもよい。また、接着剤層２１は、フィルム状に成形された導電性接着フィルム２３以外にも、ペースト状の導電性接着ペーストを用いてもよい。導電性接着ペーストは、ペースト状である他は、導電性接着フィルム２３と同様の成分からなり、タブ線１１の接続に先立って、Ｐ型電極９やＮ型電極１０に塗布され、次いでタブ線１１が重畳される。
【００６２】
［薄膜太陽電池モジュールの製造工程］
次いで、上述した薄膜太陽電池モジュール６の製造工程について説明する。薄膜太陽電池モジュール６の製造工程は、薄膜太陽電池１の製造工程と、薄膜太陽電池１のＰ型電極９及びＮ型電極端子１０上に、タブ線１１と導電性接着フィルム２３との積層体２０を配置する工程と、薄膜太陽電池１をモジュール化する工程とを有する。
【００６３】
薄膜太陽電池１は通常の方法で製造される。薄膜太陽電池１は、Ｐ型電極９及びＮ型電極端子１０上に、積層体２０が配置される（図１）。積層体２０は、リール２６より所定の長さだけ引き出され、カットされた後、剥離基材２７が剥離され、露出された導電性接着フィルム２３がＰ型電極９及びＮ型電極１０上に配置され、ボンダー等によって所定時間タブ線１１の上から加圧される。これにより、導電性接着フィルム２３を介してＰ型電極９及びＮ型電極１０上にそれぞれタブ線１１が仮配置される。
【００６４】
タブ線１１が仮配置された薄膜太陽電池１は、モジュール化の工程に移される。モジュール化工程では、薄膜太陽電池１が配列されてタブ線１１を介して太陽電池ストリングを形成し、あるいは薄膜太陽電池１単体でモジュール化される。薄膜太陽電池１又は太陽電池ストリングは、封止接着材のシート３とバックシート４が積層され、真空ラミネータ等により一括ラミネート封止される。このとき、接続タブ部１３は、封止接着材のシート３とバックシート４に設けられた挿通孔を挿通し、バックシート４上に配設された端子ボックス１９に接続される（図２）。
【００６５】
［シリコン系太陽電池］
なお、上記では太陽電池として薄膜太陽電池１を用いた場合を例に説明したが、シリコン系太陽電池を用いた場合も同様に、導電性接着フィルム２３を用いてタブ線と電極とを接続し、また太陽電池セル同士を接続することができる。
【００６６】
例えば、図６及び図７に示すように、受光面の相対向する側縁間に亘る複数のフィンガー電極３１が並設されたシリコン系の太陽電池セル３０には、全フィンガー電極３１と交差するタブ線３２が接着剤層３３を介して接続される。タブ線３２は、上述したタブ線１１と同様に、太陽電池セル３０の受光面上に接続されフィンガー電極３１と接続される集電タブ部３５と、太陽電池のモジュール化の際に隣接する太陽電池セル３０の裏面電極３７、あるいは隣接する太陽電池セル３０に設けられたタブ線３２と接続される接続タブ部３６とを有する。
【００６７】
接着剤層３３は、上述した接着剤層２１と同様に、導電性接着フィルム２３や導電性接着ペーストを用いることができる。また、導電性接着フィルム２３は、予めタブ線３２の両面に積層され一括して太陽電池セル３０に貼着されてもよく、タブ線３２とは別に形成され別々に太陽電池セル３０に貼着されてもよい。
【００６８】
集電タブ部３５は、フィンガー電極の長手方向と直交する太陽電池セル３０の一辺と略同じ長さを有し、接着剤層３３を介して全フィンガー電極３１と交差するように受光面上に仮貼りされる。接続タブ部３６は、集電タブ部３５より先の部分であり、隣接する太陽電池セル３０の裏面電極３７と接着剤層３３を介して仮貼りされる。
【００６９】
これにより、太陽電池セル３０は、ストリング３４を構成し、このストリング３４が封止接着剤のシート３で挟まれ、受光面側に設けられた表面カバー５及び裏面側に設けられたバックシート４とともに一括して真空ラミネータによってラミネートされる。
【００７０】
このとき、タブ線３２が真空ラミネータによって所定の温度、圧力で熱加圧されることにより、導電性接着フィルム２３は、バインダー樹脂がフィンガー電極３１と集電タブ部３５との間、及び裏面電極３７と接続タブ部３６との間より流出されるとともにフィラメント凝集体２５がフィンガー電極３１と集電タブ部３５との間、及び裏面電極３７と接続タブ部３６との間に挟持され、この状態でバインダー樹脂が硬化する。これにより、導電性接着フィルム２３は、タブ線３２をフィンガー電極３１及び裏面電極３７上に接着させると共に、フィラメント凝集体２５を介してタブ線３２と各電極３１，３７とを導通接続させることができる。
【００７１】
これにより、太陽電池セル３０が複数接続された太陽電池モジュール３８が形成される。なお、太陽電池モジュール３８は、適宜、周囲にアルミニウムなどの金属フレーム７が取り付けられる。
【００７２】
［シリコン系の太陽電池モジュールの製造工程］
次いで、上述したシリコン系太陽電池モジュール３８の製造工程について説明する。シリコン系太陽電池モジュール３８の製造工程も上記薄膜太陽電池モジュールの製造工程と同様に、シリコン系太陽電池セル３０の製造工程と、この太陽電池セル３０のフィンガー電極３１及び裏面電極３７上に、タブ線３２を配置する工程と、太陽電池セル３０をモジュール化する工程とを有する。
【００７３】
シリコン系の太陽電池セル３０は、通常の方法で製造される。太陽電池セル３０は、フィンガー電極３１及び裏面電極３７が形成された後、受光面及び裏面にタブ線３２が接着剤層３３を介して貼着され、これにより太陽電池ストリング３４を構成する。なお、以下では、バスバー電極を有しないバスバーレスタイプの太陽電池セル３０を例に説明するが、本発明は、バスバー電極を有する太陽電池セル３０にも適用できる。バスバー電極を形成した場合、タブ線３２は、接着剤層３３を介してバスバー電極上に貼着される。
【００７４】
タブ線３２は、図６に示すように、受光面上に複数形成されている全フィンガー電極３１と交差するように、例えば２本貼着される。また、タブ線３２は、隣接する太陽電池セル３０の裏面に形成された裏面電極３７の所定の位置に、２本貼着される。
【００７５】
その後、太陽電池セル３０は、モジュール化の工程に移される。モジュール化工程では、図６に示すように、ストリング３４の表裏面に封止接着材のシート３と表面カバー５及びバックシート４が積層され、真空ラミネータ等により一括ラミネート封止されることにより太陽電池モジュール３８が形成される。なお、太陽電池モジュール３８は、適宜、周囲にアルミニウムなどの金属フレーム７が取り付けられる。
【００７６】
なお、接着剤層３３は、真空ラミネータによって一括ラミネート封止されることにより熱加圧される他、ラミネート封止に先立って、加熱ボンダーによってタブ線３２とともに熱加圧されることによりタブ線３２と各電極３１，３７とを導通接続させるようにしてもよい。
【実施例】
【００７７】
次いで、本発明の実施例について説明する。本実施例では、ニッケルフィラメントの凝集体を導電性フィラーとして用いた導電性接着フィルムを用いて、薄膜系太陽電池のＰ型電極及びＮ型電極（ＩＴＯ膜）、及びシリコン系太陽電池のフィンガー電極及び裏面電極（Ａｇペースト焼成）にタブ線を接続し、モジュール化した後、初期及びＴＣ（Temperature Cycling）試験後の各接続抵抗値を測定、評価した。
【００７８】
導電性接着フィルムのバインダー樹脂成分は、
フェノキシ樹脂（ＹＰ５０：新日鐵化学株式会社製）；５０質量部
エポキシ樹脂（エピコート６３０：三菱化学株式会社製）；４質量部
液状エポキシ分散型イミダゾール型硬化剤樹脂（ノバキュア３９４１ＨＰ：旭化成イーマテリアルズ株式会社製）；２５質量部
シランカップリング剤（Ａ−１８７：モメンティブパフォーマンスマテリアルズ製）；１質量部
である。
【００７９】
実施例１〜４ではニッケルフィラメントの含有量を変えた。具体的に、実施例１では、フィラメント径２〜３μｍのニッケルフィラメント（Ｆ２５５：バーレインコ社製）を用いて凝集体を得た。ニッケルフィラメントの含有量は５質量部とし、バインダー樹脂層は厚さ２０μｍ、バインダー樹脂層内におけるフィラメント凝集体の径は２〜４μｍであった。フィラメントの凝集体の最大径とバインダー樹脂層との比、［凝集体の最大径（μｍ）］／［接着剤層の厚さ（μｍ）］は０．２であり、導電性接着フィルムの表面からフィラメント凝集体の露出は、単位面積当たり０％であった。また、導電性接着フィルムを使用するに際し、フラックス等の前処理は不要である。
【００８０】
実施例２では、フィラメント凝集体の含有量を１０質量部とした。バインダー樹脂層内におけるフィラメント凝集体の径は５〜１５μｍであった。また、［凝集体の最大径（μｍ）］／［接着剤層の厚さ（μｍ）］は０．８であった。その他の条件は実施例１と同一である。
【００８１】
実施例３では、フィラメント凝集体の含有量を２０質量部とした。バインダー樹脂層内におけるフィラメント凝集体の径は５〜２０μｍであった。また、［凝集体の最大径（μｍ）］／［接着剤層の厚さ（μｍ）］は１．０であり、導電性接着フィルムの表面からフィラメント凝集体の露出は、単位面積当たり５％であった。その他の条件は実施例１と同一である。
【００８２】
実施例４では、フィラメント凝集体の含有量を４０質量部とした。バインダー樹脂層内におけるフィラメント凝集体の径は５〜４０μｍであった。また、［凝集体の最大径（μｍ）］／［接着剤層の厚さ（μｍ）］は２．０であり、導電性接着フィルムの表面からフィラメント凝集体の露出は、単位面積当たり２０％であった。その他の条件は実施例１と同一である。
【００８３】
実施例５及び実施例６ではバインダー樹脂層の厚さ（μｍ）を変えた。具体的に、実施例５では、バインダー樹脂層の厚さを１０μｍとし、ニッケルフィラメントの含有量は実施例２と同様に１０質量部とした。［凝集体の最大径（μｍ）］／［接着剤層の厚さ（μｍ）］は１．５であり、導電性接着フィルムの表面からフィラメント凝集体の露出は、単位面積当たり５％であった。その他の条件は実施例２と同一である。
【００８４】
実施例６では、バインダー樹脂層の厚さを３０μｍとし、ニッケルフィラメントの含有量は実施例２と同様に１０質量部とした。［凝集体の最大径（μｍ）］／［接着剤層の厚さ（μｍ）］は０．５であり、導電性接着フィルムの表面からフィラメント凝集体の露出は、単位面積当たり０％であった。その他の条件は実施例２と同一である。
【００８５】
実施例７及び実施例８では、導電性フィラーとしてニッケルフィラメントに加え、球状ニッケル粒子（ＳＦＲ−Ｎｉ：日本アトマイズ加工社製）や金メッキ樹脂粒子（ミクロパールＡＵ：積水化学工業社製）を含有させた。具体的に、実施例７では、球状ニッケル粒子を加えた。球状ニッケル粒子は粒子径が３μｍで、２質量部含有させた。ニッケルフィラメントの凝集体は、８質量部含有させた。その他の条件は実施例２と同一である。
【００８６】
実施例８では、金メッキ樹脂粒子を含有させた。金メッキ樹脂粒子は粒子径が４μｍで、２質量部含有させた。ニッケルフィラメントの凝集体は、８質量部含有させた。その他の条件は実施例２と同一である。
【００８７】
実施例９及び実施例１０では、ニッケルフィラメントの径を変えた。具体的に、実施例９では、フィラメント径０．５〜１μｍのニッケルフィラメントを用いて凝集体を得た。バインダー樹脂層内におけるフィラメント凝集体の径は３〜１０μｍであった。［凝集体の最大径（μｍ）］／［接着剤層の厚さ（μｍ）］は０．５であり、導電性接着フィルムの表面からフィラメント凝集体の露出は、単位面積当たり０％であった。その他の条件は実施例２と同一である。
【００８８】
実施例１０では、フィラメント径５〜８μｍのニッケルフィラメントを用いて凝集体を得た。バインダー樹脂層内におけるフィラメント凝集体の径は８〜１５μｍであった。［凝集体の最大径（μｍ）］／［接着剤層の厚さ（μｍ）］は０．８であり、導電性接着フィルムの表面からフィラメント凝集体の露出は、単位面積当たり０％であった。その他の条件は実施例２と同一である。
【００８９】
比較例１では、導電性フィラーとして球状ニッケル粒子（ＳＦＲ−Ｎｉ：日本アトマイズ加工社製）を用いた。球状ニッケル粒子は、粒子径が３μｍ、含有量は１０質量部とし、バインダー樹脂層は厚さ２０μｍ、バインダー樹脂層内における球状ニッケル粒子の凝集体の径は３〜１０μｍであった。球状ニッケル粒子の凝集体の最大径とバインダー樹脂層との比、［凝集体の最大径（μｍ）］／［接着剤層の厚さ（μｍ）］は０．５であり、導電性接着フィルムの表面から球状ニッケル粒子の凝集体の露出は、単位面積当たり１％であった。また、導電性接着フィルムを使用するに際し、フラックス等の前処理は不要である。
【００９０】
比較例２では、導電性フィラーとして金メッキ樹脂粒子（ミクロパールＡＵ：積水化学工業社製）を用いた。金メッキ樹脂粒子は、粒子径が４μｍ、含有量は１０質量部とし、バインダー樹脂層は厚さ２０μｍ、バインダー樹脂層内における金メッキ樹脂粒子の凝集体の径は３〜２０μｍであった。金メッキ樹脂粒子の凝集体の最大径とバインダー樹脂層との比、［凝集体の最大径（μｍ）］／［接着剤層の厚さ（μｍ）］は１．０であり、導電性接着フィルムの表面から金メッキ樹脂粒子の凝集体の露出は、単位面積当たり３％であった。また、導電性接着フィルムを使用するに際し、フラックス等の前処理は不要である。
【００９１】
比較例３では、無鉛ハンダを用いて薄膜系太陽電池及びシリコン系太陽電池の各電極にタブ線を接続した。接続に際しては、フラックス処理が必要であった。
【００９２】
実施例１〜１０及び比較例１〜３に係る薄膜系太陽電池及びシリコン系太陽電池は、各接続方法によってタブ線を接続した後、上述した公知の工程を経てモジュール化され、その後、接続抵抗を測定した。測定は、ソーラーシミュレータ（日清紡メカトロニクス株式会社製、ソーラーシュミレーターＰＶＳ１１１６ｉ−Ｍ）を用いて、標準的な測定条件（照度１０００Ｗ／ｍ２、温度２５℃、スペクトルＡＭ１．５Ｇ）で行った。また、測定は、いわゆる４端子法にて行い、ＪＩＳ  Ｃ８９１３（結晶系太陽電池セル出力測定方法）に準拠して測定した。
【００９３】
測定は、モジュール化初期と、ＴＣ（Temperature Cycling）試験後に行った。ＴＣ試験は、−５５℃３５分⇔１２５℃３５分を１００サイクル及び５００サイクル行った。
【００９４】
薄膜系太陽電池では、初期接続抵抗値が、５０ｍΩ未満を◎、５０ｍΩ以上１００ｍΩ未満を○、１００ｍΩ以上を×とした。シリコン系太陽電池では、初期接続抵抗値が、１０ｍΩ未満を◎、１０ｍΩ以上２０ｍΩ未満を○、２０ｍΩ以上を×とした。
【００９５】
ＴＣ試験後の接続信頼性の評価として、初期の接続抵抗値に比して、１．５倍未満を◎、１．５倍以上２．０倍未満を○、２倍以上を×とした。結果を表１、表２に示す。
【００９６】
【表１】
0006039905.tif 000002
【００９７】
【表２】
0006039905.tif 000003
【００９８】
表１、表２に示すように、導電性フィラーとしてニッケルフィラメントの凝集体を用いている実施例１〜１０によれば、薄膜系太陽電池及びシリコン系太陽電池の何れにおいても、初期における接続抵抗値の評価は◎乃至○であり、ＴＣ試験後の接続抵抗値の上昇も初期比の２倍未満であった。
【００９９】
これは、導電性フィラーとしてニッケルフィラメントの凝集体を用いることで、タブ線及び電極間の接触面積を増加させることで、接続抵抗値の低減を図ることができ、また、残留応力による接続信頼性の低下も生じないためである。
【０１００】
一方、導電性フィラーとして球状ニッケル粒子を用いた比較例１では、薄膜系太陽電池及びシリコン系太陽電池の何れにおいても、ＴＣ試験５００サイクルで、接続抵抗値が初期比の２倍以上に増加した。また、導電性フィラーとして金メッキ樹脂粒子を用いた比較例２では、シリコン系太陽電池において、ＴＣ試験５００サイクルで、接続抵抗値が初期比の２倍以上に増加した。これは、導電性フィラーの残留応力によって、ＴＣ試験後には、タブ線と電極との間の接続面積が減少したためと考えられる。
【０１０１】
なお、無鉛ハンダを用いた比較例３では、薄膜系太陽電池の電極（ＩＴＯ膜）との接続では初期、ＴＣ試験後のいずれにおいても抵抗値が上昇し、また、シリコン系太陽電池に使用する際においても、フラックス処理が必要となり、工程が煩雑となる。
【０１０２】
実施例１〜４をみると、実施例１、４では、ＴＣ試験５００サイクルで接続抵抗値がやや上昇した。これはニッケルフィラメントの充填量が他の実施例に比して少ないためである。また、実施例４では、バインダー樹脂層に対してニッケルフィラメントの充填量が他の実施例に比して多いため、接着力が相対的に低下したためである。
【０１０３】
実施例５及び６をみると、実施例５では、薄膜系太陽電池において、ＴＣ試験５００サイクルで接続抵抗値の上昇が見られた。これはバインダー樹脂層の厚さがやや薄く、接着力が相対的に低下したためである。また、実施例６では、両太陽電池において、ＴＣ試験５００サイクルで接続抵抗値の上昇が見られた。これはバインダー樹脂層の厚さがやや厚く、フィラメント凝集体の接触面積が減少したためである。
【０１０４】
実施例７及び８をみると、いずれもニッケルフィラメントと球状粒子との配合を８：２とすることで、接続抵抗値、接続信頼性ともに大きな問題はなく使用できることが分かる。
【０１０５】
実施例９及び１０をみると、実施例９では、ニッケルフィラメントの径及びフィラメント凝集体の径がやや小さく、シリコン系太陽電池では正気抵抗値及びＴＣ試験後に接続抵抗値がやや上昇した。
【符号の説明】
【０１０６】
１  薄膜太陽電池、２  太陽電池セル、３  シート、４  バックシート、５  表面カバー、６  太陽電池モジュール、７  金属フレーム、８  透光性絶縁基板、９  Ｐ型電極、１０  Ｎ型電極、１１  タブ線、１２  集電タブ部、１３  接続タブ部、１４  折り返し部、１９  端子ボックス、２０  積層体、２１  接着剤層、２３  導電性接着フィルム、２４  バインダー樹脂層、２５  フィラメント凝集体、２６  リール、２７  剥離基材、３０  太陽電池セル、３１  フィンガー電極、３２  タブ線、３３  接着剤層、３４  ストリング、３５  集電タブ部、３６  接続タブ部、３７  裏面電極、３８  太陽電池モジュール
【図１】
0006039905.tif 000004
【図２】
0006039905.tif 000005
【図３】
0006039905.tif 000006
【図４】
0006039905.tif 000007
【図５】
0006039905.tif 000008
【図６】
0006039905.tif 000009
【図７】
0006039905.tif 000010
【図８】
0006039905.tif 000011